(57)【特許請求の範囲】
【請求項１】
非水溶媒と、リン酸ホウ素を含有している、非水電解質二次電池用非水電解質。
【請求項２】
前記非水溶媒は、フッ素置換環状カーボネートを含有している、請求項１記載の非水電解質二次電池用非水電解質。
【請求項３】
請求項１又は２に記載の非水電解質二次電池用非水電解質を用いた非水電解質二次電池。
【請求項４】
請求項１又は２に記載の非水電解質二次電池用非水電解質を用いて、非水電解質二次電池を製造することを特徴とする、非水電解質二次電池の製造方法。
【発明の詳細な説明】
【技術分野】
【０００１】
本発明は、非水電解質二次電池用非水電解質に関する。
【背景技術】
【０００２】
リチウム二次電池に代表される非水電解質二次電池は、ノートパソコンや携帯電話などのモバイル機器の電源として用いられてきた。近年、非水電解質二次電池は、電気自動車（ＥＶ）、ハイブリッド自動車（ＨＥＶ）、プラグインハイブリッド自動車（ＰＨＥＶ）などの自動車用電源としても用いられている。
【０００３】
非水電解質二次電池を構成する正極活物質としてはリチウム含有遷移金属酸化物が、負極活物質としてはグラファイトに代表される炭素材料が、非水電解質としては、エチレンカーボネート等の環状カーボネートとジエチルカーボネート等の鎖状カーボネートを主構成成分とする非水溶媒に六フッ化リン酸リチウム（ＬｉＰＦ６）等の電解質を溶解したものが広く知られている。
【０００４】
特許文献１には、エチレンカーボネート、プロピレンカーボネート及び１，２ジメトキシエタンの混合溶媒（混合体積比率４０：４０：２０）１リットルにＬｉＰＦ6 を１．０モル溶解した後、電解液中の濃度がホウ素元素として０．８重量％となるように酸化ホウ素（Ｂ2 Ｏ3 ）を添加して調製した非水電解液を用いたリチウム電池が記載されている。（実施例１参照）
【先行技術文献】
【特許文献】
【０００５】
【特許文献１】特開平０９−１３９２３２号公報
【発明の概要】
【発明が解決しようとする課題】
【０００６】
非水電解質二次電池は、充電状態での保存により、容量維持率が低下するという問題があった。
【課題を解決するための手段】
【０００７】
本発明の一側面は、リン酸ホウ素を含有している、非水電解質二次電池用非水電解質である。
【発明の効果】
【０００８】
本発明の一側面によれば、充電状態での保存による容量維持率の低下が抑制された非水電解質二次電池とすることのできる非水電解質二次電池用非水電解質を提供できる。
【図面の簡単な説明】
【０００９】
【図１】本発明の一実施形態に係る非水電解質二次電池を示す外観斜視図
【図２】本発明の一実施形態に係る非水電解質二次電池を複数個集合して構成した蓄電装置を示す概略図
【発明を実施するための形態】
【００１０】
本発明の一側面は、リン酸ホウ素を含有している、非水電解質二次電池用非水電解質である。
【００１１】
本発明の一側面によれば、充電状態での保存による容量維持率の低下が抑制された非水電解質二次電池とすることのできる非水電解質二次電池用非水電解質を提供できる。
【００１２】
本発明の他の一側面は、前記非水電解質を備えた非水電解質二次電池である。
【００１３】
本発明の他の一側面によれば、充電状態での保存による容量維持率の低下が抑制された非水電解質二次電池を提供できる。
【００１４】
本発明の他の一側面は、前記非水電解質二次電池の製造方法である。
【００１５】
本発明の他の一側面によれば、充電状態での保存による容量維持率の低下が抑制された非水電解質二次電池の製造方法を提供できる。
【００１６】
本発明の一側面に係る構成及び作用効果について、技術思想を交えて説明する。但し、作用機構については推定を含んでおり、その正否は、本発明を制限するものではない。なお、本発明は、その精神又は主要な特徴から逸脱することなく、他のいろいろな形で実施することができる。そのため、後述の実施の形態若しくは実験例は、あらゆる点で単なる例示に過ぎず、限定的に解釈してはならない。さらに、特許請求の範囲の均等範囲に属する変形や変更は、すべて本発明の範囲内のものである。
【００１７】
本実施態様に係る非水電解質二次電池用非水電解質を製造する方法については限定されない。例えば、非水溶媒、又は、非水溶媒に電解質塩が溶解している溶液に、リン酸ホウ素を例えば０．０１〜２質量％程度添加し、撹拌する工程を採用できる。リン酸ホウ素は、非水溶媒への溶解度が小さいから、未溶解のリン酸ホウ素が前記非水溶媒または前記溶液中に残存する。残存したリン酸ホウ素は、ろ過等により取り除いてもよく、このまま非水電解質中に分散又は沈降させておいてもよい。この方法により得られる非水電解質には、飽和溶解量のリン酸ホウ素が存在し、その存在量は微量である。このようにして、リン酸ホウ素が添加されてなる非水電解質を製造できる。リン酸ホウ素が添加されてなる非水電解質は、ホウ素カチオン（Ｂ３＋）とリン酸アニオン（ＰＯ４３−）を含有する。
【００１８】
また、リン酸ホウ素を添加する代わりに、リン酸アニオン（ＰＯ４３−）を解離しうる化合物と、ホウ素カチオン（Ｂ３＋）を解離しうる化合物とを添加しても、ホウ素カチオン（Ｂ３＋）とリン酸アニオン（ＰＯ４３−）を含有している非水電解質を製造できる。このようにして製造された非水電解質も、本明細書にいう「リン酸ホウ素を含有している、非水電解質二次電池用非水電解質」に相当し、本発明の技術的範囲に属する。
【００１９】
本実施態様に係る非水電解質二次電池用非水電解質は、特に、充電時に正極電位が４．４Ｖ（ｖｓ．Ｌｉ／Ｌｉ＋）以上となる非水電解質二次電池に適用した場合に優れた効果が発揮される。
【００２０】
本実施態様に係る非水電解質二次電池用非水電解質が含有する非水溶媒は、限定されず、一般にリチウム電池等への使用が提案されている非水溶媒が使用可能である。例えば、プロピレンカーボネート、エチレンカーボネート、ブチレンカーボネート、クロロエチレンカーボネート、フルオロエチレンカーボネート、ビニレンカーボネート等の環状カーボネート類；γ−ブチロラクトン、γ−バレロラクトン等の環状エステル類；ジメチルカーボネート、ジエチルカーボネート、エチルメチルカーボネート等の鎖状カーボネート類；ギ酸メチル、酢酸メチル、酪酸メチル等の鎖状エステル類；テトラヒドロフランまたはその誘導体；１，３−ジオキサン、１，４−ジオキサン、１，２−ジメトキシエタン、１，４−ジブトキシエタン、メチルジグライム等のエーテル類；アセトニトリル、ベンゾニトリル等のニトリル類；ジオキソランまたはその誘導体；エチレンスルフィド、スルホラン、スルトンまたはその誘導体等の単独またはそれら２種以上の混合物等を挙げることができるが、これらに限定されない。
【００２１】
後述するように、前記環状カーボネートとして、例えば、フルオロエチレンカーボネート等のフッ素置換環状カーボネートを用いると、リン酸ホウ素との相乗効果により、充放電サイクル性能に優れた非水電解質二次電池を提供できるため、好ましい。
【００２２】
前記非水溶媒が、エチレンカーボネート等の環状カーボネートと、エチルメチルカーボネート、ジエチルカーボネート等の鎖状カーボネートとを含有する場合、環状カーボネートと鎖状カーボネートとの合計体積中に占める環状カーボネートの体積比率は、５体積％以上が好ましく、１０体積％以上がより好ましい。また、５０体積％以下が好ましく、３０体積％以下がより好ましい。
【００２３】
前記非水電解質に用いる電解質塩としては、例えば、ＬｉＣｌＯ４，ＬｉＢＦ４，ＬｉＡｓＦ６，ＬｉＰＦ６，ＬｉＳＣＮ，ＬｉＢｒ，ＬｉＩ，Ｌｉ２ＳＯ４，Ｌｉ２Ｂ１０Ｃｌ１０，ＮａＣｌＯ４，ＮａＩ，ＮａＳＣＮ，ＮａＢｒ，ＫＣｌＯ４，ＫＳＣＮ等のリチウム（Ｌｉ）、ナトリウム（Ｎａ）またはカリウム（Ｋ）の１種を含む無機イオン塩、ＬｉＣＦ３ＳＯ３，ＬｉＮ（ＣＦ３ＳＯ２）２，ＬｉＮ（Ｃ２Ｆ５ＳＯ２）２，ＬｉＮ（ＣＦ３ＳＯ２）（Ｃ４Ｆ９ＳＯ２），ＬｉＣ（ＣＦ３ＳＯ２）３，ＬｉＣ（Ｃ２Ｆ５ＳＯ２）３，（ＣＨ３）４ＮＢＦ４，（ＣＨ３）４ＮＢｒ，（Ｃ２Ｈ５）４ＮＣｌＯ４，（Ｃ２Ｈ５）４ＮＩ，（Ｃ３Ｈ７）４ＮＢｒ，（ｎ−Ｃ４Ｈ９）４、ＮＣｌＯ４，（ｎ−Ｃ４Ｈ９）４ＮＩ，（Ｃ２Ｈ５）４Ｎ−ｍａｌｅａｔｅ，（Ｃ２Ｈ５）４Ｎ−ｂｅｎｚｏａｔｅ，（Ｃ２Ｈ５）４Ｎ−ｐｈｔａｌａｔｅ、ステアリルスルホン酸リチウム、オクチルスルホン酸リチウム、ドデシルベンゼンスルホン酸リチウム等の有機イオン塩等が挙げられ、これらのイオン性化合物を単独、あるいは２種類以上混合して用いることが可能である。
【００２４】
本実施態様に係る非水電解質二次電池の正極に用いる正極活物質としては特に制限はなく、種々の材料を適宜使用できる。なかでも、電気化学的にリチウムイオンを挿入・脱離可能であり、正極電位が４．４Ｖ（ｖｓ．Ｌｉ／Ｌｉ＋）以上となるものが好ましく、一般に非水電解質二次電池の正極活物質に使用されるリチウム遷移金属複合酸化物、ポリアニオン化合物等が使用できる。リチウム遷移金属複合酸化物としては、リチウムニッケルマンガン複合酸化物、リチウムニッケルコバルトマンガン複合酸化物等が挙げられる。リチウムニッケルマンガン複合酸化物としては、例えば、ＬｉＮｉ０．５Ｍｎ１．５Ｏ４等のスピネル構造を有するＬｉｘＮｉｙＭｎ２−ｙＯ４−δ（０＜ｘ＜１．１、０．４５＜ｙ＜０．５５、０≦δ＜０．４）、ＬｉＮｉ１／２Ｍｎ１／２Ｏ２等のα−ＮａＦｅＯ２型結晶構造を有するＬｉＭｅＯ２（ＭｅはＮｉ、及びＭｎを含む遷移金属）や、Ｌｉ１．１１Ｎｉ０．２９Ｍｎ０．６０Ｏ２（Ｌｉ／Ｍｅ＝１．２５）等のα−ＮａＦｅＯ２型結晶構造を有するＬｉ１＋αＭｅ１−αＯ２（０＜α、ＭｅはＮｉ、及びＭｎを含む遷移金属）、リチウムニッケルコバルトマンガン複合酸化物としては、例えば、ＬｉＮｉ１／３Ｃｏ１／３Ｍｎ１／３Ｏ２等の同じくα−ＮａＦｅＯ２型結晶構造を有するＬｉＭｅＯ２（ＭｅはＮｉ、Ｃｏ及びＭｎを含む遷移金属）や、Ｌｉ１．０９Ｃｏ０．１１Ｎｉ０．１８Ｍｎ０．６２Ｏ２（Ｌｉ／Ｍｅ＝１．２）、Ｌｉ１．１１Ｃｏ０．１１Ｎｉ０．１８Ｍｎ０．６０Ｏ２（Ｌｉ／Ｍｅ＝１．２５）等のα−ＮａＦｅＯ２型結晶構造を有するＬｉ１＋αＭｅ１−αＯ２（０＜α、ＭｅはＮｉ、Ｃｏ及びＭｎを含む遷移金属）を使用することができる。ポリアニオン化合物としては、例えば、ＬｉＮｉＰＯ４、ＬｉＣｏＰＯ４、Ｌｉ２ＣｏＰＯ４Ｆ、Ｌｉ２ＭｎＳｉＯ４等を使用することができる。
【００２５】
本実施態様の非水電解質二次電池を構成する負極に使用する負極活物質は、電気化学的にリチウムイオンを挿入・脱離可能なものであり、正極電位が４．４Ｖ（ｖｓ．Ｌｉ／Ｌｉ+）以上となる正極と組み合わせて高電圧で使用できるものが好ましく、一般に非水電解質二次電池の負極活物質に使用される炭素質材料、酸化錫や酸化ケイ素等の金属酸化物、金属複合酸化物、リチウム単体やリチウムアルミニウム合金等のリチウム合金、ＳｎやＳｉ等のリチウムと合金形成可能な金属等が使用できる。炭素質材料としては、天然黒鉛、人造黒鉛、コークス類、難黒鉛化性炭素、低温焼成易黒鉛化性炭素、フラーレン、カーボンナノチューブ、カーボンブラック、活性炭等が挙げられる。これらは、１種を単独で用いても、２種以上を任意の組み合わせ及び比率で併用しても良い。中でも炭素質材料が安全性の点から好ましく、特に黒鉛が好ましい。
【００２６】
前記正極活物質の粉体および負極活物質の粉体は、平均粒子サイズ１００μｍ以下であることが望ましい。特に、正極活物質の粉体は、非水電解質二次電池の高出力特性を向上する目的で１０μｍ以下であることが望ましい。粉体を所定の形状で得るためには粉砕機や分級機が用いられる。例えば乳鉢、ボールミル、サンドミル、振動ボールミル、遊星ボールミル、ジェットミル、カウンタージェトミル、旋回気流型ジェットミル又は篩等が用いられる。粉砕時には水、あるいはヘキサン等の有機溶剤を共存させた湿式粉砕を用いることもできる。分級方法としては、特に限定はなく、篩や風力分級機などが、乾式、湿式ともに必要に応じて用いられる。
【００２７】
以上、正極及び負極の主要構成成分である正極活物質及び負極活物質について詳述したが、前記正極及び負極には、前記主要構成成分の他に、導電剤、結着剤、増粘剤、フィラー等が、他の構成成分として含有されてもよい。
【００２８】
前記導電剤としては、電池性能に悪影響を及ぼさない電子伝導性材料であれば限定されないが、通常、鱗状黒鉛，鱗片状黒鉛，塊状黒鉛等の天然黒鉛；人造黒鉛；カーボンブラック；アセチレンブラック；ケッチェンブラック；カーボンウイスカー；炭素繊維；銅，ニッケル，アルミニウム，銀，金等の金属粉；金属繊維；導電性セラミックス材料等の導電性材料を１種またはそれらの混合物として含ませることができる。
【００２９】
これらの中で、導電剤としては、電子伝導性及び塗工性の観点よりアセチレンブラックが望ましい。導電剤の添加量は、正極または負極の総重量に対して０．１重量％〜５０重量％が好ましく、特に０．５重量％〜３０重量％が好ましい。特にアセチレンブラックを０．１〜０．５μｍの超微粒子に粉砕して用いると必要量を削減できるため望ましい。これらの混合方法は、物理的な混合であり、その理想とするところは均一混合である。そのため、Ｖ型混合機、Ｓ型混合機、擂かい機、ボールミル、遊星ボールミルといったような粉体混合機を乾式、あるいは湿式で混合することが可能である。
【００３０】
前記結着剤としては、通常、ポリテトラフルオロエチレン（ＰＴＦＥ），ポリフッ化ビニリデン（ＰＶｄＦ），ポリエチレン，ポリプロピレン等の熱可塑性樹脂；エチレン−プロピレン−ジエンターポリマー（ＥＰＤＭ），スルホン化ＥＰＤＭ，スチレンブタジエンゴム（ＳＢＲ）、フッ素ゴム等のゴム弾性を有するポリマーを１種または２種以上の混合物として用いることができる。結着剤の添加量は、正極または負極の総重量に対して１〜５０重量％が好ましく、特に２〜３０重量％が好ましい。
【００３１】
前記フィラーとしては、電池性能に悪影響を及ぼさない材料であれば何でも良い。通常、ポリプロピレン，ポリエチレン等のオレフィン系ポリマー、無定形シリカ、アルミナ、ゼオライト、ガラス、炭素等が用いられる。フィラーの添加量は、正極または負極の総重量に対して添加量は３０重量％以下が好ましい。
【００３２】
前記正極及び前記負極は、前記主要構成成分（正極においては正極活物質、負極においては負極活物質）、およびその他の材料を混練して合剤とし、Ｎ−メチルピロリドン，トルエン等の有機溶媒又は水に混合させた後、得られた混合液を下記に詳述する集電体の上に塗布または圧着して、５０℃〜２５０℃程度の温度で２時間程度加熱処理することにより、好適に作製される。前記塗布方法については、例えば、アプリケーターロールなどのローラーコーティング、スクリーンコーティング、ドクターブレード方式、スピンコーティング、バーコータ等の手段を用いて任意の厚さ及び任意の形状に塗布することが望ましいが、これらに限定されない。
【００３３】
前記セパレータとしては、優れた高率放電性能を示す多孔膜や不織布等を、単独あるいは併用することが好ましい。非水電解質二次電池用セパレータを構成する材料としては、例えばポリエチレン，ポリプロピレン等に代表されるポリオレフィン系樹脂；ポリエチレンテレフタレート，ポリブチレンテレフタレート等に代表されるポリエステル系樹脂；ポリフッ化ビニリデン；フッ化ビニリデン−ヘキサフルオロプロピレン共重合体；フッ化ビニリデン−パーフルオロビニルエーテル共重合体；フッ化ビニリデン−テトラフルオロエチレン共重合体；フッ化ビニリデン−トリフルオロエチレン共重合体；フッ化ビニリデン−フルオロエチレン共重合体；フッ化ビニリデン−ヘキサフルオロアセトン共重合体；フッ化ビニリデン−エチレン共重合体；フッ化ビニリデン−プロピレン共重合体；フッ化ビニリデン−トリフルオロプロピレン共重合体；フッ化ビニリデン−テトラフルオロエチレン−ヘキサフルオロプロピレン共重合体；フッ化ビニリデン−エチレン−テトラフルオロエチレン共重合体等を挙げることができる。
【００３４】
前記セパレータの空孔率は強度の観点から９８体積％以下が好ましい。また、充放電特性の観点から空孔率は２０体積％以上が好ましい。
【００３５】
また、前記セパレータは、例えばアクリロニトリル、エチレンオキシド、プロピレンオキシド、メチルメタアクリレート、ビニルアセテート、ビニルピロリドン、ポリフッ化ビニリデン等のポリマーと非水電解質とで構成されるポリマーゲルを用いてもよい。非水電解質を上記のようにゲル状態で用いると、漏液を防止する効果がある点で好ましい。
【００３６】
さらに、前記セパレータは、上述したような多孔膜や不織布等とポリマーゲルを併用して用いると、電解質の保液性が向上するため望ましい。例えば、ポリエチレン製多孔膜の表面及び微孔壁面に厚さ数μｍ以下の親溶媒性ポリマーからなる微孔性フィルムを形成し、前記フィルムの微孔内に非水電解質を保持させることで、前記親溶媒性ポリマーがゲル化する。
【００３７】
前記親溶媒性ポリマーとしては、ポリフッ化ビニリデンの他、エチレンオキシド基やエステル基等を有するアクリレートモノマー、エポキシモノマー、イソシアナート基を有するモノマー等が架橋したポリマー等が挙げられる。該モノマーは、電子線（ＥＢ）照射、又は、ラジカル開始剤を添加して加熱若しくは紫外線（ＵＶ）照射を行うこと等により、架橋反応を行わせることが可能である。
【００３８】
図１に、本発明の一実施形態に係る非水電解質二次電池である矩形状の非水電解質二次電池１の概略図を示す。なお、同図は、容器内部を透視した図としている。図１に示す非水電解質二次電池１は、電極群２が電池容器３に収納されている。電極群２は、正極活物質を備える正極と、負極活物質を備える負極とが、セパレータを介して捲回されることにより形成されている。正極は、正極リード４’を介して正極端子４と電気的に接続され、負極は、負極リード５’を介して負極端子５と電気的に接続されている。
【００３９】
前記非水電解質二次電池の構成については特に限定されず、正極、負極及びロール状のセパレータを有する円筒型電池、角型電池、扁平型電池等が一例として挙げられる。本発明の一実施形態は、上記の非水電解質二次電池を複数備える蓄電装置としても実現することができる。蓄電装置の一実施形態を図２に示す。図２において、蓄電装置３０は、複数の蓄電ユニット２０を備えている。それぞれの蓄電ユニット２０は、複数の非水電解質二次電池１を備えている。前記蓄電装置３０は、電気自動車（ＥＶ）、ハイブリッド自動車（ＨＥＶ）、プラグインハイブリッド自動車（ＰＨＥＶ）等の自動車用電源として搭載することができる。
【００４０】
＜初期性能試験＞
本明細書において、非水電解質二次電池の初期性能試験は、次の条件にて行う。非水電解質二次電池は、まず、２５℃にて、２サイクルの初期充放電工程に供される。電圧制御は、全て、正負極端子間電圧に対して行う。充電は、電流０．２ＣｍＡ、電圧４．３５Ｖ、８時間の定電流定電圧充電とし、放電は、電流０．２ＣｍＡ、終止電圧２．７５Ｖの定電流放電とする。充電後及び放電後に、それぞれ１０分の休止時間を設定する。なお、本明細書において、実施例に係る非水電解質二次電池は、負極活物質に黒鉛を用いた場合、充電末期の正極電位の値は電池電圧の値に対して約０．０５Ｖ大きいものとなることがわかっている。従って、充電末期の正極電位は約４．４Ｖ（ｖｓ.  Ｌｉ／Ｌｉ＋）となる。２サイクル目の放電容量を「初期放電容量（ｍＡｈ）」とする。再び上記と同じ条件で充電した後、インピーダンスメーターを用いて交流（ＡＣ）１ｋＨｚを印加することにより「初期内部抵抗（ｍΩ）」を測定する。
【００４１】
＜保存試験＞
本明細書において、非水電解質二次電池の保存試験は、次の条件にて行う。非水電解質二次電池は、上記初期性能試験の後、充電状態であるそれぞれの電池を４５℃にて１５０日間保存した後、２５℃にて上記初期性能試験と同じ条件で放電し、上記初期性能試験と同じ条件で充電した後、インピーダンスメーターを用いて交流（ＡＣ）１ｋＨｚを印加することにより「保存後内部抵抗（ｍΩ）」を測定する。再び上記初期性能試験と同じ条件で放電し、「保存後放電容量（ｍＡｈ）」を求める。
【００４２】
前記「初期放電容量（ｍＡｈ）」に対する前記「保存後放電容量（ｍＡｈ）」の百分率を「放電容量維持率（％）」とする。「初期内部抵抗（ｍΩ）」に対する「保存後内部抵抗（ｍΩ）」の百分率を「内部抵抗増加率（％）」とする。
【００４３】
＜サイクル寿命試験＞
本明細書において、非水電解質二次電池のサイクル寿命試験は、次の条件にて行う。非水電解質二次電池は、上記初期性能試験の後、４５℃にて、充放電を行う。電圧制御は、全て、正負極端子間電圧に対して行う。充電は、電流１．０ＣｍＡ、電圧４．３５Ｖ、３時間の定電流定電圧充電とし、放電は、電流１．０ＣｍＡ、終止電圧２．７５Ｖの定電流放電とする。充電後及び放電後に、それぞれ１０分の休止時間を設定する。放電容量（ｍＡｈ）が、「初期放電容量（ｍＡｈ）」の６０％に低下するまでに充放電されたサイクル数を計測し「サイクル寿命」とする。
【実施例】
【００４４】
（比較例１）
エチレンカーボネート（ＥＣ）及びエチルメチルカーボネート（ＥＭＣ）を体積比３：７の割合で混合した混合溶媒に、ＬｉＰＦ６を１．０ｍｏｌ／ｌの濃度で溶解させた電解液を比較例１に係る非水電解質とする。
【００４５】
（実施例１）
上記比較例１に係る非水電解質に対して、１．０質量％のリン酸ホウ素（ＢＰＯ４、和光純薬社製）を添加し、十分に撹拌した後静置し、上澄みを採取した。従って、この非水電解質中には、リン酸ホウ素が飽和しており、溶解しているリン酸ホウ素の量は１．０質量％未満である。このようにして、リン酸ホウ素が添加された非水電解質を作製した。これを実施例１に係る非水電解質とする。
【００４６】
（比較例２）
上記比較例１に係る非水電解質に対して、１．０質量％のホウ酸トリメチル（Ｂ（ＯＣＨ３）３、アルドリッチ社製）を添加し、十分に撹拌した。これを比較例２に係る非水電解質とする。
【００４７】
（比較例３）
上記比較例１に係る非水電解質に対して、１．０質量％の三酸化二ホウ素（Ｂ２Ｏ３、ナカライテスク社製）を添加し、十分に撹拌した後静置し、上澄みを採取した。このようにして、三酸化二ホウ素が添加された非水電解質を作製した。これを比較例３に係る非水電解質とする。
【００４８】
（比較例４）
上記比較例１に係る非水電解質に対して、１．０質量％のリン酸三リチウム（Ｌｉ３ＰＯ４、ナカライテスク社製）を添加し、十分に撹拌した。これを比較例４に係る非水電解質とする。
【００４９】
（非水電解質二次電池の作製）
これらの非水電解質をそれぞれ用いて、次の手順にて非水電解質二次電池を作製した。以下の実施例では、α−ＮａＦｅＯ２型結晶構造を有しＬｉＮｉ１／３Ｍｎ１／３Ｃｏ１／３Ｏ２で表されるリチウム遷移金属複合酸化物を正極活物質として用いた。
【００５０】
前記正極活物質、アセチレンブラック（ＡＢ）及びポリフッ化ビニリデン（ＰＶｄＦ）を質量比９４：３：３の割合（固形分換算）で含有し、Ｎ−メチルピロリドン（ＮＭＰ）を溶剤とする正極ペーストを作製し、厚さ２０μｍの帯状のアルミニウム箔集電体の両面に塗布した後、ＮＭＰを揮発させた。該正極をローラープレス機により加圧成型して正極活物質層を成型した後、１００℃で１４時間真空乾燥して、極板中の水分を揮発させた。このようにして正極板を作製した。
【００５１】
黒鉛、スチレン−ブタジエン・ゴム（ＳＢＲ）及びカルボキシメチルセルロース（ＣＭＣ）を質量比９７：２：１の割合（固形分換算）で混合し、水を溶剤とする負極ペーストを作製し、厚さ１０μｍの帯状の銅箔集電体の両面に塗布した後、水を揮発させた。該負極をローラープレス機により加圧成型して負極活物質層を成型した後、１００℃で１２時間真空乾燥して、極板中の水分を揮発させた。このようにして負極板を作製した。
【００５２】
ポリエチレン製の多孔膜からなるセパレータを介して正極板と負極板を積層し、扁平形状に巻回して発電要素を作製し、アルミニウム製の角型電槽缶に収納し、正負極端子を取り付けた。この容器内部に非水電解質を注入したのちに封口した。このようにして、実施例１及び比較例１〜４に係る設計容量８００ｍＡｈ（１ＣｍＡ＝８００ｍＡｈ）の非水電解質二次電池を作製した。
【００５３】
上記手順に従って、初期性能試験、及び、保存試験を行い、「放電容量維持率（％）」および「内部抵抗増加率（％）」を求めた。結果を表１に示す。
【００５４】
【表１】
0006699268.tif 000002
【００５５】
表１から、添加剤としてリン酸ホウ素を含有している非水電解質を用いた実施例１の非水電解質二次電池は、添加剤を含有しない比較例１の非水電解質や、他のホウ素化合物、若しくは、他のリン酸化合物を用いた比較例２〜４の非水電解質を用いた非水電解質二次電池に比べて、充電状態での保存による容量維持率の低下が抑制されていることがわかった。また、充電状態での保存による内部抵抗の増加が抑制されていることがわかった。
【００５６】
（比較例５）
フルオロエチレンカーボネート（ＦＥＣ）及びエチルメチルカーボネート（ＥＭＣ）を体積比１：９の割合で混合した混合溶媒に、ＬｉＰＦ６を１．０ｍｏｌ／ｌの濃度で溶解させた電解液を比較例５に係る非水電解質とする。
【００５７】
（実施例２）
上記比較例５に係る非水電解質に対して、１．０質量％のリン酸ホウ素（ＢＰＯ４、和光純薬社製）を添加し、十分に撹拌した後静置し、上澄みを採取した。これを実施例２に係る非水電解質とする。
【００５８】
実施例１、２、及び比較例１、５の非水電解質を用いて、上記した実施例１の非水電解質二次電池と同じ材料を用い、同じ手順にて、非水電解質二次電池を作製した。但し、設計容量は８５０ｍＡｈ（１ＣｍＡ＝８５０ｍＡｈ）とした。
【００５９】
上記手順に従って、初期性能試験、及びサイクル寿命試験を行い、「サイクル寿命」を求めた。結果を表２に示す。
【００６０】
【表２】
0006699268.tif 000003
【００６１】
表２から、本実施形態に係る非水電解質二次電池用非水電解質は、含有する非水溶媒の種類が異なっていても、サイクル寿命が優れていることがわかる。特に、添加剤としてリン酸ホウ素を、環状カーボネートとしてフッ素置換環状カーボネートであるフルオロエチレンカーボネート（ＦＥＣ）を、それぞれ含有する実施例２の非水電解質を用いた非水電解質二次電池を、リン酸ホウ素を含有しない比較例５の非水電解質を用いた非水電解質二次電池と比較すると、フルオロエチレンカーボネート（ＦＥＣ）とリン酸ホウ素との相乗効果により、サイクル寿命が大幅に優れていることがわかる。
【産業上の利用可能性】
【００６２】
近年、自動車用電源として用いられる非水電解質二次電池においても、高エネルギー密度化が求められている。このため、従来よりも高い電圧で充電する使用方法が採用された場合であっても、優れた性能が発揮できる非水電解質二次電池が求められていた。本実施態様に係る非水電解質二次電池用非水電解質は、特に、充電時に正極電位が４．４Ｖ（ｖｓ．Ｌｉ／Ｌｉ＋）以上となる非水電解質二次電池に適用した場合に優れた効果が発揮されるから、産業用の利用可能性が高い。
【００６３】
（符号の説明）
１    非水電解質二次電池
２    電極群
３    電池容器
４    正極端子
４’  正極リード
５    負極端子
５’  負極リード
２０    蓄電ユニット
３０    蓄電装置
【図１】
0006699268.tif 000004
【図２】
0006699268.tif 000005